(57)【要約】【課題】  難燃性に優れ、かつ低吸水性に優れ、寸法変化や絶縁性低下が少ない難燃性樹脂組成物を提供する。【解決手段】  （Ａ）脂肪族ポリアミド樹脂、（Ｂ）芳香族ポリアミド樹脂（Ｃ）成分Ｃ１として、(C1a)以下の式（Ｉ）で表されるホスフィン酸塩、及び／又は(C1b)以下の式（II）で表されるジホスフィン酸塩、及び／又はこれら(C1a)及び(C1b)の少なくとも１つから成るポリマーを含み、そして成分Ｃ２として、(C2a)メラミンの縮合生成物、又は(C2b)メラミンとリン酸との反応生成物、又は(C2c)メラミンの縮合生成物とリン酸との反応生成物、又はこれら(C2a)〜(C2c)の少なくとも２つから成る混合物を含む難燃剤、及び（Ｄ）無機充填材を含有することを特徴とする難燃性樹脂組成物。    【化１】2005336473.tif 000010    【化２】2005336473.tif 000011【選択図】  なし【特許請求の範囲】
【請求項１】
（Ａ）脂肪族ポリアミド樹脂、
（Ｂ）芳香族ポリアミド樹脂
（Ｃ）成分Ｃ１として、(C1a)以下の式（Ｉ）で表されるホスフィン酸塩、及び／又は(C1b)以下の式（II）で表されるジホスフィン酸塩、及び／又はこれら(C1a)及び(C1b)の少なくとも１つから成るポリマーを含み、そして成分Ｃ２として、(C2a)メラミンの縮合生成物、又は(C2b)メラミンとリン酸との反応生成物、又は(C2c)メラミンの縮合生成物とリン酸との反応生成物、又はこれら(C2a)〜(C2c)の少なくとも２つから成る混合物を含む難燃剤、及び
（Ｄ）無機充填材
を含有することを特徴とする難燃性樹脂組成物。
【化１】
2005336473.tif 000008
【化２】
2005336473.tif 000009
［式中、Ｒ１及びＲ２は、同一か又は異なり、線状もしくは分枝状のＣ１−Ｃ６−アルキル及び／又はアリールであり、Ｒ３は、線状もしくは分枝状のＣ１−Ｃ１０−アルキレン、Ｃ６−Ｃ１０−アリーレン、Ｃ６−Ｃ１０−アルキルアリーレン又はＣ６−Ｃ１０−アリールアルキレンであり、Ｍは、カルシウムイオン、マグネシウムイオン、アルミニウムイオン及び／又は亜鉛イオンであり、ｍは、２又は３であり、ｎは、１又は３であり、ｘは、１又は２である。］
【請求項２】
前記（Ａ）脂肪族ポリアミド樹脂３０〜８０重量％、前記（Ｂ）芳香族ポリアミド樹脂１〜２０重量％、前記（Ｃ）難燃剤のＣ１成分１〜３０重量％及びＣ２成分１〜３０重量％、及び前記（Ｄ）無機充填材０.５〜５０重量％からなる請求項１に記載の難燃性樹脂組成物。
【請求項３】
前記（Ａ）脂肪族ポリアミド樹脂が、ポリアミド６、ポリアミド４６、ポリアミド６６、ポリアミド６１０、ポリアミド６１２、ポリアミド１１、ポリアミド１２またはポリアミド６／６６である請求項１又は２に記載の難燃性樹脂組成物。
【請求項４】
前記（Ｂ）芳香族ポリアミド樹脂が、ポリアミドＭＸＤ６、ポリアミド６Ｔ、ポリアミド６Ｉ、ポリアミド６Ｔ／６Ｉ、ポリアミド６６／６Ｉ、またはポリアミド６６／６／６Ｉ、ポリアミド６６／６Ｔ、ポリアミド６６／６Ｔ／６Ｉである請求項１〜３のいずれか一つに記載の難燃性樹脂組成物。
【請求項５】
請求項１〜４のいずれか一つに記載の難燃性樹脂組成物を成形してなる成形品。
【発明の詳細な説明】
【技術分野】
【０００１】
本発明は、難燃性、低吸水性に優れ、寸法変化や絶縁性低下が少ない難燃性樹脂組成物に関する。
【背景技術】
【０００２】
難燃性ポリアミド樹脂に無機充填材を添加した強化難燃性ポリアミド樹脂は、その優れた機械的特性を生かして、電源ブレーカー、電磁開閉器、配線コネクター、電動工具などの電気部品に広く用いられている。
難燃性ポリアミド樹脂には、難燃剤としてトリアジン系化合物、ハロゲン化合物、水酸化マグネシウムまたは赤リンを配合したものが用いられているが、それぞれに問題を有している。
【０００３】
シアヌル酸メラミン等のトリアジン化合物を含む樹脂組成物では、加工や火災の際、アンモニアガス、アミン系ガス、シアンガス等の発生を抑制できない。またこれらの化合物は強化系ポリアミド組成物については充分な難燃効果が発現しにくいことや、分解温度が低いことも欠点として挙げられる。（メラミンシアヌレート、特許文献１参照。メレム、特許文献２参照。）
ハロゲン化合物を配合したものは、成形加工時に腐食性の分解ガスが発生し、成形機や金型を腐食させたり、焼却時に有害物が発生して環境を汚染する恐れがあるという問題を有する。
水酸化マグネシウムは無毒ノンハロゲン難燃剤であり、有毒ガス、加工機の腐食等の問題点はないが、充分な難燃性を発現させるには多量の添加が必要であり、多量に添加すると、強度、耐衝撃性等の機械特性が低下する問題がある。また良好な成形品外観を得ることも難しい。
赤リンを配合したものは、成形加工時に赤リンが分解して有毒なホスフィンガスを発生する可能性があるため、安全面からみて好ましくない。
【０００４】
さらに、ホスフィン酸塩と、メラミン又はメラミン化合物、例えばメラミンシアヌレートやメラミンホスフェートとの難燃剤コンビネーション（特許文献３参照。）、ホスフィン酸塩と、メラミンの縮合生成物又はメラミンもしくはメラミンの縮合生成物とリン酸との反応生成物との難燃剤コンビネーション（特許文献４参照。）も提案されている。
これらの難燃剤コンビネーションを配合することにより、難燃性は改善されるが、一方でポリアミド樹脂の吸水性を改善するために、さらにオレフィン系アロイを配合すると難燃性が低下してしまうという問題があった。
【０００５】
【特許文献１】特開昭５３−３１７５９号公報
【特許文献２】特開昭５８−４５３５２号公報
【特許文献３】特表２０００−５０８３６５公報
【特許文献４】特開２００１−７２９７８公報
【発明の開示】
【発明が解決しようとする課題】
【０００６】
本発明は、前記問題点を解決し、難燃性に優れ、かつ低吸水性に優れ、寸法変化や絶縁性低下が少ない難燃性樹脂組成物を提供することを目的とする。
【課題を解決するための手段】
【０００７】
本発明は、
（Ａ）脂肪族ポリアミド樹脂、
（Ｂ）芳香族ポリアミド樹脂
（Ｃ）成分Ｃ１として、(C1a)以下の式（Ｉ）で表されるホスフィン酸塩、及び／又は(C1b)以下の式（II）で表されるジホスフィン酸塩、及び／又はこれら(C1a)及び(C1b)の少なくとも１つから成るポリマーを含み、そして成分Ｃ２として、(C2a)メラミンの縮合生成物、又は(C2b)メラミンとリン酸との反応生成物、又は(C2c)メラミンの縮合生成物とリン酸との反応生成物、又はこれら(C2a)〜(C2c)の少なくとも２つから成る混合物を含む難燃剤、及び
（Ｄ）無機充填材
を含有することを特徴とする難燃性樹脂組成物に関するものである。
【０００８】
【化１】
2005336473.tif 000002
【０００９】
【化２】
2005336473.tif 000003
［式中、Ｒ１及びＲ２は、同一か又は異なり、線状もしくは分枝状のＣ１−Ｃ６−アルキル及び／又はアリールであり、Ｒ３は、線状もしくは分枝状のＣ１−Ｃ１０−アルキレン、Ｃ６−Ｃ１０−アリーレン、Ｃ６−Ｃ１０−アルキルアリーレン又はＣ６−Ｃ１０−アリールアルキレンであり、Ｍは、カルシウムイオン、マグネシウムイオン、アルミニウムイオン及び／又は亜鉛イオンであり、ｍは、２又は３であり、ｎは、１又は３であり、ｘは、１又は２である。］
【発明の効果】
【００１０】
前記難燃性樹脂組成物は、難燃性、燃焼時に発生するガスの安全性に優れ、かつ低吸水性に優れ寸法変化や絶縁性低下が少なく電気コネクター等に好適に使用でき、ノンハロゲン系難燃樹脂組成物として極めて有用である。
【発明を実施するための最良の形態】
【００１１】
本発明における（Ａ）脂肪族ポリアミド樹脂とは、分子鎖中に芳香環を有していないものを指し、アミノカルボン酸、ラクタムあるいはジアミンとジカルボン酸を主たる原料とするポリアミドである。
アミノカルボン酸としては炭素数６〜１２のアミノカルボン酸が挙げられ、例えば、６−アミノカプロン酸、７−アミノヘプタン酸、９−アミノノナン酸、１１−アミノウンデカン酸、１２−アミノドデカン酸等が挙げられる。
ラクタムとしては、炭素数６〜１２のラクタム類が挙げられ、また、例えば、α−ピロリドン、ε−カプロラクタム、ω−ラウロラクタム、ε−エナントラクタム等が挙げられる。
【００１２】
ジアミンとしては、テトラメチレンジアミン、ヘキサメチレンジアミン、２−メチルペンタメチレンジアミン、ノナメチレンジアミン、ウンデカメチレンジアミン、ドデカメチレンジアミン、２，２，４−トリメチルヘキサメチレンジアミン、２，４，４−トリメチルヘキサメチレンジアミン、５−メチルノナメチレンジアミン、１，３−ビス（アミノメチル）シクロヘキサン、１，４−ビス（アミノメチル）シクロヘキサン、１−アミノ−３−アミノメチル−３，５，５−トリメチルシクロヘキサン、ビス（４−アミノシクロヘキシル）メタン、ビス（３−メチル−４−アミノシクロヘキシル）メタン、２，２−ビス（４−アミノシクロヘキシル）プロパン、ビス（アミノプロピル）ピペラジン、アミノエチルピペラジンなどの脂肪族、脂環族のジアミンが挙げられる。
ジカルボン酸としては、アジピン酸、グルタル酸、ピメリン酸、スベリン酸、アゼライン酸、セバシン酸、ドデカン二酸、１，４−シクロヘキサンジカルボン酸などの脂肪族、脂環族のジカルボン酸が挙げられる。
【００１３】
本発明においては、これらの原料から誘導されるポリアミドホモポリマーまたはコポリマーを各々単独または混合物の形で用いることができる。
本発明で使用する脂肪族ポリアミド樹脂として、特に有用なものとしては、１２０℃以上の融点を有する耐熱性や強度に優れたポリアミド樹脂であり、具体的な例としては、ポリアミド６、ポリアミド４６、ポリアミド６６、ポリアミド６１０、ポリアミド６１２、ポリアミド１１、ポリアミド１２、ポリアミド６／６６、もしくはこれらの混合物が挙げられ、一層有用なものとしては、ポリアミド６が挙げられる。
【００１４】
本発明で用いる（Ａ）脂肪族ポリアミド樹脂の配合割合は、樹脂組成物全体に対し、３０〜８０重量％が適当であり、好ましくは４０〜６０重量％である。（Ａ）脂肪族ポリアミド樹脂の配合割合が３０重量％未満になると、成形加工性が悪く、十分な材料物性が得らないため好ましくなく、８０重量％を超えると十分な難燃性が得られないため好ましくない。
【００１５】
本発明における（Ｂ）芳香族ポリアミド樹脂とは、芳香族系モノマー成分を少なくとも１成分含む芳香族ポリアミド樹脂であり、例えば、脂肪族ジカルボン酸と芳香族ジアミン、または芳香族ジカルボン酸と脂肪族ジアミンを原料とし、これらの重縮合によって得られるポリアミド樹脂である。
【００１６】
原料の脂肪族ジアミン及び脂肪族ジカルボン酸としては、前記の脂肪族ポリアミド樹脂と同様のものが挙げられる。
芳香族ジアミンとしては、メタキシリレンジアミン、パラキシリレンジアミン等が挙げられ、芳香族ジカルボン酸としては、ナフタレンジカルボン酸、テレフタル酸、イソフタル酸、フタル酸等が挙げられる。
【００１７】
具体的な例としては、ポリノナンメチレンテレフタルアミド（ポリアミド９Ｔ）、ポリヘキサメチレンテレフタルアミド（ポリアミド６Ｔ）、ポリヘキサメチレンイソフタルアミド（ポリアミド６Ｉ）、ポリヘキサメチレンアジパミド／ポリヘキサメチレンテレフタルアミドコポリマー（ポリアミド６６／６Ｔ）、ポリヘキサメチレンテレフタルアミド／ポリカプロアミドコポリマー（ポリアミド６Ｔ／６）、ポリヘキサメチレンアジパミド／ポリヘキサメチレンイソフタルアミドコポリマー（ポリアミド６６／６Ｉ）、ポリヘキサメチレンイソフタルアミド／ポリカプロアミドコポリマー（ポリアミド６Ｉ／６）、ポリドデカミド／ポリヘキサメチレンテレフタラミドコポリマー（ポリアミド１２／６Ｔ）、ポリヘキサメチレンアジパミド／ポリヘキサメチレンテレフタルアミド／ポリヘキサメチレンイソフタルアミドコポリマー（ポリアミド６６／６Ｔ／６Ｉ）、ポリヘキサメチレンアジパミド／ポリカプロアミド／ポリヘキサメチレンイソフタルアミドコポリマー（ポリアミド６６／６／６Ｉ）、ポリヘキサメチレンテレフタルアミド／ポリヘキサメチレンイソフタルアミドコポリマー（ポリアミド６Ｔ／６Ｉ）、ポリヘキサメチレンテレフタルアミド／ポリ（２−メチルペンタメチレンテレフタルアミド）コポリマー（ポリアミド６Ｔ／Ｍ５Ｔ）、ポリキシリレンアジパミド（ポリアミドＭＸＤ６）、およびこれらの混合物ないし共重合樹脂などが挙げられる。
【００１８】
本発明で使用する（Ｂ）芳香族ポリアミド樹脂として、特に有用なものとしては、芳香族系モノマー成分を少なくとも２成分含む非晶性部分芳香族共重合ポリアミド樹脂が挙げられる。非晶性部分芳香族共重合ポリアミド樹脂としては、動的粘弾性の測定によって得られた絶乾時の損失弾性率のピーク温度によって求められたガラス転移温度が１００℃以上の非晶性ポリアミドが好ましい。
ここで、非晶性とは、示差走査熱量計（ＤＳＣ）で測定した結晶融解熱量が１ｃａｌ／ｇ以下であることをいう。
【００１９】
前記非晶性部分芳香族共重合ポリアミド樹脂としては、テレフタル酸成分単位４０〜９５モル％およびイソフタル酸成分単位５〜６０モル％および脂肪族ジアミンとからなるものが好ましい。好ましい組み合わせとしては、ヘキサメチレンジアミンとテレフタル酸の等モル塩とヘキサメチレンジアミンとイソフタル酸の等モル塩が挙げられる。
また、脂肪族ジアミンとイソフタル酸およびテレフタル酸からなるポリアミド形成性成分９９〜６０重量％と脂肪族ポリアミド成分１〜４０重量％であるものが好ましい。
【００２０】
本発明で使用されるポリアミド樹脂としては、特定範囲内の重合度、すなわち相対粘度を有するものが好ましい。（Ａ）脂肪族ポリアミドについては、好ましい相対粘度は、ＪＩＳ  Ｋ  ６９２０に準じて測定した値で２．０〜５．０、特に好ましくは２．５〜４．５の範囲であり、（Ｂ）芳香族ポリアミドについては、１．８から４．５、好ましくは２．０〜４．０の範囲である。相対粘度が低いと、材料強度が小さくなり、逆に高すぎると、流動性が低下し成形性や製品外観を損なうことがあるので好ましくない。
【００２１】
本発明で用いる（Ｂ）芳香族ポリアミド樹脂の配合割合は、樹脂組成物全体に対し、１〜２０重量％が適当であり、好ましくは２〜１０重量％である。（Ｂ）芳香族ポリアミド樹脂の配合割合が１重量％未満になると、材料の吸水性が高くなり電気特性に悪影響を及ぼすため好ましくなく、２０重量％を超えると流動性が低下して成形性や製品外観を損なうため好ましくない。
【００２２】
本発明における（Ｃ）難燃剤は、(C1a)以下の式（Ｉ）で表されるホスフィン酸塩、及び／又は(C1b)以下の式（II）で表されるジホスフィン酸塩、及び／又はこれら(C1a)及び(C1b)の少なくとも１つから成るポリマーを含み、そして成分Ｃ２として、(C2a)メラミンの縮合生成物、又は(C2b)メラミンとリン酸との反応生成物、又は(C2c)メラミンの縮合生成物とリン酸との反応生成物、又はこれら(C2a)〜(C2c)の少なくとも２つから成る混合物を含むものである。
【００２３】
【化３】
2005336473.tif 000004
【００２４】
【化４】
2005336473.tif 000005
【００２５】
成分Ｃ１において、Ｒ１及びＲ２は、好ましくは、同一か又は異なり、線状もしくは分枝状のＣ１−Ｃ６−アルキル及び／又はアリールであり、特に好ましくは、同一かまたは異なり、メチル、エチル、ｎ−プロピル、イソプロピル、ｎ−ブチル、ｔｅｒｔ−ブチル、ｎ−ペンチル及び／またはフェニルである。
【００２６】
Ｒ３は、線状もしくは分枝状のＣ１−Ｃ１０−アルキレン、Ｃ６−Ｃ１０−アリーレン、Ｃ６−Ｃ１０−アルキルアリーレン又はＣ６−Ｃ１０−アリールアルキレンであり、好ましくは、メチレン、エチレン、ｎ−プロピレン、イソプロピレン、ｎ−ブチレン、ｔｅｒｔ−ブチレン、ｎ−ペンチレン、ｎ−オクチレン、ｎ−ドデシレン、あるいはフェニレンまたはナフチレン、あるいはメチルフェニレン、エチルフェニレン、ｔｅｒｔ−ブチルフェニレン、メチルナフチレン、エチルナフチレンまたはｔｅｒｔ−ブチルナフチレン、あるいはフェニルメチレン、フェニルエチレン、フェニルプロピレンまたはフェニルブチレンである。
【００２７】
Ｍは、カルシウムイオン、マグネシウムイオン、アルミニウムイオン及び／又は亜鉛イオンであり、好ましくは、アルミニウムイオンまたは亜鉛イオンである。
【００２８】
以下に使用する“ホスフィン酸塩”という用語は、ホスフィン酸及びジホスフィン酸の塩並びにこれらのポリマーを包含する。
このホスフィン酸塩は、水性媒体中で製造されるものであり、そして本質的にモノマー性の化合物である。また、その反応条件に依存して、環境によっては、縮合度が１〜３のポリマー性のホスフィン酸塩も含まれる。
ホスフィン酸塩の成分として適したホスフィン酸の例は、ジメチルホスフィン酸、エチルメチルホスフィン酸、ジエチルホスフィン酸、イソブチルメチルホスフィン酸、オクチルメチルホスフィン酸、メチル−ｎ−プロピルホスフィン酸、メタン−１，２−ジ（メチルホスフィン酸）、エタン−１，２−（ジメチルホスフィン酸）、ヘキサン−１，６−ジ（メチルホスフィン酸）、ベンゼン−１，４−（ジメチルホスフィン酸）、メチルフェニルホスフィン酸及びジフェニルホスフィン酸である。
【００２９】
本発明のホスフィン酸塩は、例えばヨーロッパ特許出願公開第６９９７０８号に詳述されているような公知の方法によって製造することができる。この場合ホスフィン酸は、例えば、水溶液中で、金属炭酸塩、金属水酸化物または金属酸化物を用いて製造される。
【００３０】
成分Ｃ２は、好ましくは、(C2a)メラミンの縮合生成物、さらに、好ましくは、メレム、メラム、メロン及び／又はこれらのより高程度に縮合した化合物であるか、あるいは成分Ｃ２は、好ましくは、(C2b)メラミンとリン酸との反応生成物、又は(C2c)メラミンの縮合生成物とリン酸との反応生成物、あるいはこれら(C2a)〜(C2c)の少なくとも２つから成る混合物であり、ここでこの反応生成物は、好ましくは、ジメラミンピロホスフェート、メラミンポリホスフェート、メレムポリホスフェート、メラムポリホスフェート及び／またはこの種の混合ポリ塩である。特に好ましくは、２より長い、特に１０より長い鎖長を有するメラミンポリホスフェートである。
【００３１】
本発明で使用される（Ｃ）難燃剤の配合量は、上記の成分Ｃ１及びＣ２を、互いに独立して、樹脂組成物全体に対し、それぞれ１〜３０重量％が適当であり、好ましくは、３〜２０重量％、さらに好ましくは、３〜１５重量％である。
【００３２】
本発明で使用される（Ｄ）無機充填材としては、ガラス繊維やカーボン繊維、ワラストナイトやチタン酸カリウムウイスカー等の繊維状無機材料、モンモリロナイト、タルク、マイカ、炭酸カルシウム、シリカ、クレイ、カオリン、ガラスパウダー、ガラスビーズ等の無機充填材、各種有機または高分子パウダー等の有機充填材等が挙げられるが、好ましくはガラス繊維またはタルクが用いられ、より好ましくはガラス繊維である。
繊維状充填材としては、繊維径が０．０１〜２０μｍ、好ましくは０．０３〜１５μｍであり、繊維カット長は０．５〜１０ｍｍ、好ましくは０．７〜５ｍｍである。
【００３３】
本発明で使用される（Ｄ）無機充填材の配合量は、樹脂組成物全体に対し、０.５〜５０重量％、好ましくは５〜４０重量％、さらに好ましくは１０〜３０重量％である。５重量％より少ないとポリアミド樹脂の機械的強度は充分満足されない。５０重量％より多ければ、機械的強度は充分満足されるが、成形性や表面状態が悪くなり好ましくない。
【００３４】
本発明の樹脂組成物は、そのままでも電気・電子部品等の材料として使用できるが、その目的を損なわない範囲で耐熱剤、耐候剤、結晶核剤、結晶化促進剤、離型剤、滑剤、帯電防止剤、着色剤等の機能性付与剤を用いることができる。
【００３５】
本発明のポリアミド樹脂組成物の製造方法については特に制限するものではないが、（Ａ）脂肪族ポリアミド樹脂、（Ｂ）芳香族ポリアミド樹脂、（Ｃ）難燃剤及び（Ｄ）無機充填材をヘンシェルミキサー、タンブラー及びリボンブレンダー等の混合機を用いて予めブレンドし、スクリュー式押出機などの単軸もしくは２軸押出機のホッパーに投入し溶融混練を行う方法、あるいは前記各成分のいずれか、もしくはその一部を予めブレンドし、単軸もしくは２軸押出機のホッパーにそれらを投入し、押出機内で溶融後、押出機の途中の溶融ゾーンから残りの成分を投入し溶融混練を行う方法などがある。
【００３６】
また、本発明のポリアミド樹脂組成物から電気・電子部品等を成形する方法については特に制限はなく、射出成形機を用いて、ポリアミド樹脂組成物を射出成形するか、プレス成形機を用いてプレス成形することができる。
【実施例】
【００３７】
１．使用成分
（Ａ）脂肪族ポリアミド樹脂
Ａ１：ポリアミド６６（宇部興産(株)製２０２０Ｂ）
（Ｂ）芳香族ポリアミド樹脂
Ｂ１：ポリアミド６Ｉ／６Ｔ（エムス社製グリボリーＧ２１）
（Ｃ）難燃剤
Ｃ：Ｅｘｏｌｉｔ  ＯＰ１３１２（ＴＰ）（クラリアント社製）
（Ｄ）無機充填材
Ｄ１：ガラス繊維（日本電気硝子（株）製ＥＣＳ０３Ｔ−２４９Ｈ）
（Ｅ）オレフィン系樹脂
Ｅ１：エチレン・α−オレフィン共重合体（三井化学（株）タフマーＭＣ１３０７）
Ｅ２：ポリエチレン（宇部興産（株）Ｕ−ＢＯＮＤ  Ｚ４８８）
（Ｆ）その他難燃剤
Ｆ１：三酸化アンチモン（三国製錬（株）三酸化アンチモン）
Ｆ２：臭素系難燃剤（第一工業製薬（株）ＳＲ４００Ａ）
Ｆ３：有機リン系難燃剤（大八化学工業（株）ＰＸ−２０２）
２．難燃性プラスチック成形材料の製造、加工及び試験
表１に示す各成分を混合し、そして２６０℃〜３００℃（ＰＡ６６を用いる場合）又は２４０℃〜２８０℃（ＰＡ６を用いる場合）の温度で二軸スクリュー押出機（WERNER&PFLEIDERER(株)製ZSK4ZSK40）中で均一化する。この均一化されたポリマー押出物を引き抜き、水浴中で冷却し次いでペレット化した。
【００３８】
十分に乾燥した後、得られた成形材料を、２８０℃〜３００℃（ＰＡ６６を用いる場合）又は２７０℃〜２９０℃（ＰＡ６を用いる場合）の溶融温度で射出成形機(FANUC(株)AUTO SHOTO 100D) を用いて加工して試験片を作製し、そしてUL94試験(Underwriters Laboratories) を用いてその難燃性について試験及び格付けした。
［引張り強さ及び破断伸び］ＡＳＴＭ  Ｄ６３８に準拠した方法にて測定した。
［曲げ強さ及び曲げ弾性率］ＡＳＴＭ  Ｄ７９０に準拠した方法にて測定した。
［Ｉｚｏｄ衝撃強度］ＡＳＴＭ  Ｄ２５６に準拠した方法にて測定した。
［荷重たわみ温度（ＨＤＴ）］ＡＳＴＭ  Ｄ６４８に準拠した方法にて測定した。
【００３９】
実施例１〜３にＰＡ６６に芳香族ＰＡを加え難燃剤（Ｃ）を用いて試験した結果を表１に示す。また芳香族ＰＡの替わりにオレフィン系樹脂を使用した比較例及び他の難燃剤を使用した場合の比較例を示す。
【００４０】
【表１】
2005336473.tif 000006
【００４１】
実施例１〜３の材料は、比較例１、２のオレフィン系樹脂を使用した材料と比べて強度や耐衝撃性などの機械物性を大きく損なうことなく、高い難燃効果が達成されている事が分かる。
【００４２】
また実施例１〜３の材料は、比較例３、４の難燃剤処方を替えた場合の難燃効果と同等の効果を有しており、臭素等を含まないノンハロゲン難燃材として有用である。
【００４３】
表２に実施例３の芳香族ＰＡを含有する組成物と含有しない組成物である比較例４の、ＡＳＴＭ１号ダンベル試験片（厚さ３．２ｍｍ）を２３℃、５０％ＲＨの恒温恒湿機中に所定時間放置した時の吸水率の比較を示す。
実施例３の材料は、比較例４の材料と比較して吸水速度が遅く飽和吸水量も低く電気部品等の材料に有用である。
【００４４】
【表２】
2005336473.tif 000007